(57)【要約】【課題】薄層化した内部電極層を平滑化し、その厚みを均一にすることができ、さらには、内部電極層を高密度化することができ、その結果、積層体におけるスタック力、剥離強度、およびグリーンチップの密度を向上させることができ、さらには、コンデンサにおける電極被覆率を向上させることができる積層型電子部品の製造方法を提供すること。【解決手段】グリーンシートを形成する工程と、内部電極層を形成する工程と、グリーンシートおよび内部電極層を交互に積層する工程と、を有する積層型電子部品の製造方法である。まず、第１支持シートの表面に内部電極層を形成する。次に、内部電極層の表面を加圧処理する。加圧処理後に、内部電極層の表面にグリーンシートを形成する。【選択図】図４
2007258643.tif 000002
【特許請求の範囲】
【請求項１】
グリーンシートを形成する工程と、
内部電極層を形成する工程と、
前記グリーンシートおよび前記内部電極層を交互に積層する工程と、を有する積層型電子部品の製造方法であって、
第１支持シートの表面に前記内部電極層を形成し、
前記内部電極層の表面を加圧処理した後に、前記内部電極層の表面に前記グリーンシートを形成することを特徴とする積層型電子部品の製造方法。
【請求項２】
前記内部電極層の表面に、第２支持シートを接触させ、
前記第２支持シートを介して、前記内部電極層の表面を加圧処理することを特徴とする請求項１に記載の積層型電子部品の製造方法。
【請求項３】
前記第１支持シートの表面に剥離層を形成し、
前記剥離層の表面に前記内部電極層を形成することを特徴とする請求項１または２に記載の積層型電子部品の製造方法。
【請求項４】
前記内部電極層の表面に対して、前記グリーンシートを転写することを特徴とする請求項１〜３のいずれかに記載の積層型電子部品の製造方法。
【請求項５】
前記内部電極層を、前記第１支持シートの表面あるいは前記剥離層の表面に所定パターンで形成し、
前記第１支持シートの表面あるいは前記剥離層の表面において前記内部電極層が形成されていない部分には、前記内部電極層と実質的に同じ厚みの余白パターン層を形成し、
前記内部電極層および前記余白パターン層の表面を加圧処理した後に、前記内部電極層および前記余白パターン層の表面に前記グリーンシートを形成することを特徴とする請求項１〜４のいずれかに記載の積層型電子部品の製造方法。
【請求項６】
０．５１×１０４[Ｎ／ｃｍ]以上１．９７×１０４[Ｎ／ｃｍ]未満の線圧力で、前記加圧処理を行うことを特徴とする請求項１〜５のいずれかに記載の積層型電子部品の製造方法。
【請求項７】
１．００×１０４〜１．７７×１０４[Ｎ／ｃｍ]の線圧力で、前記加圧処理を行うことを特徴とする請求項１〜６のいずれかに記載の積層型電子部品の製造方法。
【請求項８】
カレンダロールを用いて前記加圧処理を行うことを特徴とする請求項１〜７のいずれかに記載の積層型電子部品の製造方法。
【請求項９】
前記カレンダロールを、室温以上８０[℃]未満に加熱した状態において、前記加圧処理を行うことを特徴とする請求項８に記載の積層型電子部品の製造方法。
【請求項１０】
前記内部電極層の厚さを、１．０[μｍ]以下とすることを特徴とする請求項１〜９のいずれかに記載の積層型電子部品の製造方法。
【発明の詳細な説明】
【技術分野】
【０００１】
本発明の目的は、積層型電子部品の製造方法を提供することである。
【背景技術】
【０００２】
近年、電子部品の小型化が進むに連れて、積層型電子部品の１つである積層セラミックコンデンサにおいても、小型化、大容量化が急速に進んでいる。それに伴い、積層セラミックコンデンサの誘電体層、および内部電極層の薄層化が要求される。
【０００３】
内部電極層の薄層化を進めると、グリーンシートの表面に内部電極層を印刷した際、内部電極層の縁部が、積層方向に盛り上がる現象（以下、盛り上がった縁部を角立ちと呼ぶ）が顕著になる。この角立ちによって、内部電極層の厚みにばらつきが出る。また、角立ちを起こした内部電極層の上に、グリーンシートを積層すると、角立ちを起こした内部電極層の縁部は、グリーンシートと密着するが、縁部の周辺は、グリーンシートと密着せず、そこに空隙が形成されてしまう（密着不良）。この密着不良によって、積層体のスタック力、剥離強度が低下したり、コンデンサにおいてショート不良が生じる恐れがある。
【０００４】
また、内部電極層の薄層化を進めると、焼成前のグリーンチップにおける内部電極層の乾燥密度が低下してしまう。内部電極層の密度が低下すると、グリーンチップ焼成後に、内部電極層に途切れが生じ、コンデンサの電極被覆率および静電容量が低下する恐れがある。
【０００５】
内部電極層の角立ちや、乾燥密度の低下を防止するために、特許文献１においては、支持シート上に形成された内部電極層を、ロールによってプレスする方法が挙げられる。
【０００６】
しかしながら、ロールを用いて、内部電極層の表面を加圧すると、少なくとも内部電極層の一部が、支持シートから浮き上がり、さらには支持シートから完全に剥離して、ロールの表面に付着してしまう。そのため、内部電極層の一部が欠落し、コンデンサの電極被覆率、静電容量が低下する恐れがある。
【０００７】
また、加圧の際、内部電極層に皺が生じてしまうことがある。内部電極層の皺によって、積層ズレ、コンデンサの静電容量の低下などの問題が生じる恐れがある。
【０００８】
これらの問題のため、特許文献１に示す方法においては、内部電極層の表面を十分に加圧することが困難であり、内部電極層の平滑化、高密度化が不十分であった。
【０００９】
さらに、特許文献１では、支持シートの表面に、直接、内部電極層を形成するため、電極ペーストが、支持シートからはじかれてしまう恐れがある（以下、この現象を電極はじきと呼ぶ）。その結果、内部電極層を、所定のパターン状に高精度に形成できず、内部電極層に欠陥が生じ、コンデンサの電極被覆率や静電容量が低下する恐れがあった。
【００１０】
特許文献２においては、グリーンシート上に形成された内部電極層をプレスして、内部電極層を平滑化する方法が挙げられる。この方法においても、特許文献１の方法と同様の問題が発生する。さらに、特許文献２の方法では、プレスによって、グリーンシートに内部電極層がめり込んでしまう恐れがある。その結果、コンデンサにショート不良が発生してしまうことが問題であった。
【特許文献１】特開２００１−２３８６３号公報
【特許文献２】特開２００３−１９７４５９号公報
【発明の開示】
【発明が解決しようとする課題】
【００１１】
本発明は、このような実状に鑑みてなされ、その目的は、薄層化した内部電極層を平滑化し、その厚みを均一にすることができ、さらには、内部電極層を高密度化することができ、その結果、積層体におけるスタック力、剥離強度、およびグリーンチップの密度を向上させることができ、さらには、コンデンサにおける電極被覆率を向上させることができる積層型電子部品の製造方法を提供することである。
【課題を解決するための手段】
【００１２】
上記目的を達成するために、本発明によれば、
グリーンシートを形成する工程と、
内部電極層を形成する工程と、
前記グリーンシートおよび前記内部電極層を交互に積層する工程と、を有する積層型電子部品の製造方法であって、
第１支持シートの表面に前記内部電極層を形成し、
前記内部電極層の表面を加圧処理した後に、前記内部電極層の表面に前記グリーンシートを形成することを特徴とする積層型電子部品の製造方法が提供される。
【００１３】
第１支持シートの表面に形成した内部電極層を加圧処理することによって、内部電極層の角立ちを平坦化することができる。その結果、表面が平滑で、厚さが均一な内部電極層を得ることができる。さらに、平滑な内部電極層の表面にグリーンシートを形成することによって、両者間の密着不良を防止し、積層体におけるスタック力、剥離強度を向上させることができる。さらに、内部電極層を加圧することによって、内部電極層の密度を向上させることができ、その結果、コンデンサにおける電極被覆率を向上させることができる。
【００１４】
好ましくは、前記内部電極層の表面に、第２支持シートを接触させ、
前記第２支持シートを介して、前記内部電極層の表面を加圧処理する。
【００１５】
内部電極層の表面に、第２支持シートを接触させ、第２支持シートを介して、内部電極層の表面を加圧処理することによって、加圧時に、内部電極層の一部が第１支持シートから剥離することを防止できる。また、内部電極層の一部がカレンダロールの表面に貼り付くことを防止できる。その結果、内部電極層の欠落を防止することができ、コンデンサの電極被覆率を向上させることができる。
【００１６】
好ましくは、前記第１支持シートの表面に剥離層を形成し、
前記剥離層の表面に前記内部電極層を形成する。
【００１７】
第１支持シートの表面に剥離層を形成し、剥離層の表面に内部電極層を形成することによって、内部電極層から第１支持シートを容易に剥離することができる。その結果、剥離時に内部電極層が破損することを防止できる。また、第１支持シートと内部電極層との間に剥離層が介するため、電極はじきを防止することができる。よって、内部電極層を、所定のパターン状に高精度に形成することができる。その結果、コンデンサの電極被覆率や静電容量を向上させることができる。
【００１８】
好ましくは、前記内部電極層の表面に対して、前記グリーンシートを転写する。
【００１９】
加圧処理により内部電極層の表面を平滑化した後で、グリーンシートを内部電極層表面に転写することにより、内部電極層とグリーンシートとの間の密着不良を防止できる。
【００２０】
好ましくは、前記内部電極層を、前記第１支持シートの表面あるいは前記剥離層の表面に所定パターンで形成し、
前記第１支持シートの表面あるいは前記剥離層の表面において前記内部電極層が形成されていない部分には、前記内部電極層と実質的に同じ厚みの余白パターン層を形成し、
前記内部電極層および前記余白パターン層の表面を加圧処理した後に、前記内部電極層および前記余白パターン層の表面に前記グリーンシートを形成する。
【００２１】
余白パターン層を形成することによって、内部電極層と、内部電極層が形成されていない部分との段差を解消することができる。その結果、積層体における層間の密着不良を防止できる。
【００２２】
好ましくは、０．５１×１０４[Ｎ／ｃｍ]以上１．９７×１０４[Ｎ／ｃｍ]未満、より好ましくは、１．００×１０４〜１．７７×１０４[Ｎ／ｃｍ]の線圧力で、前記加圧処理を行う。
【００２３】
本発明において、線圧力とは、第１支持シートの表面に形成された内部電極層を加圧する際の圧力を、第１支持シートの幅で除した値を意味する。上記の線圧力の範囲で、内部電極層を加圧処理することによって、内部電極層の角立ちを平坦化し、内部電極層の表面を平滑化することができる。その結果、内部電極層の厚みを均一にし、角立ちに起因する密着不良を防止し、積層体のスタック力および剥離強度を向上させることができる。さらに、内部電極層を加圧することによって、内部電極層の密度を向上させることができる。その結果、コンデンサにおける電極被覆率が向上する。
【００２４】
好ましくは、カレンダロールを用いて前記加圧処理を行う。
【００２５】
好ましくは、前記カレンダロールを、室温以上８０[℃]未満に加熱した状態において、前記加圧処理を行う。
【００２６】
上記の範囲の温度に加熱したカレンダーロールを用いて、内部電極層を加圧処理すると、内部電極層が加熱されて、内部電極層の成形性が向上する。内部電極層の成形性が向上した状態で、内部電極層の表面を加圧することによって、容易に、内部電極層の角立ちを平坦化し、内部電極層の表面を平滑化することができる。
【００２７】
本発明に係る積層型電子部品の製造方法においては、前記内部電極層を、１．０[μｍ]以下の厚さに薄層化しても、内部電極層の平滑化、高密度化が可能となる。
【発明を実施するための最良の形態】
【００２８】
以下、本発明を、図面に示す実施形態に基づき説明する。
図１は、本発明の一実施形態に係る、積層セラミックコンデンサの概略断面図、
図２は、本発明の一実施形態に係る、積層セラミックコンデンサの製造方法の工程概略図、
図３、５〜７は、本発明の一実施形態に係る、積層体ユニットの作製方法を示す要部断面図、
図４は、本発明の一実施形態に係る、加圧装置（カレンダロール）の概略図、
図８は、本発明の実施例および比較例に係る、内部電極層の表面形状を表す図、
図９Ａは、本発明の実施例および比較例に係る、積層体ユニットの写真、
図９Ｂは、本発明の比較例に係る、積層体ユニットの断面模式図である。
【００２９】
本実施形態では、積層型電子部品の一例として、積層セラミックコンデンサについて説明する。
【００３０】
積層セラミックコンデンサ
図１に示すように、本発明の一実施形態に係る積層セラミックコンデンサ２は、誘電体層１０と内部電極層１２とが交互に積層された構成のコンデンサ素子本体４を有する。このコンデンサ素子本体４の両側端部には、素子本体４の内部で交互に配置された内部電極層１２と各々導通する一対の外部電極６，８が形成してある。内部電極層１２は、各側端面がコンデンサ素子本体４の対向する両端部の表面に交互に露出するように積層してある。一対の外部電極６，８は、コンデンサ素子本体４の両端部に形成され、交互に配置された内部電極層１２の露出端面に接続されて、コンデンサ回路を構成する。
【００３１】
コンデンサ素子本体４の形状に特に制限はないが、通常、直方体状とされる。また、その寸法にも特に制限はなく、用途に応じて適当な寸法とすればよいが、通常、（０．４〜５．６）[ｍｍ]×（０．２〜５．０）[ｍｍ]×（０．２〜１．９）[ｍｍ]程度である。
【００３２】
誘電体層１０の厚みは、特に限定されないが、通常０．０５〜５．０[μｍ]程度、好ましくは、０．１〜１．０[μｍ]である。
【００３３】
内部電極層１２の厚みも、特に限定されないが、通常０．１〜２．０[μｍ]程度、好ましくは、０．１[μｍ]以上１．０[μｍ]以下である。
【００３４】
内部電極層１２は、電極の途切れが生じない範囲で、薄い程望ましい。内部電極層１２は、単一の層で構成してあってもよく、あるいは２以上の組成の異なる複数の層で構成してあってもよい。
【００３５】
積層セラミックコンデンサの製造方法
本発明の一実施形態に係る積層セラミックコンデンサ２の製造方法を説明する。まず、本実施形態の製造方法で用いるグリーンシート、内部電極層、余白パターン層、剥離層、接着層、および支持シートの組成等について説明する。次に、図２に示す工程概略図に沿って、製造方法を説明する。
【００３６】
（グリーンシート）
図１の誘電体層１０は、グリーンシートから構成される。グリーンシートは、原材料として、主成分であるチタン酸カルシウム、チタン酸ストロンチウム、チタン酸バリウムなどのセラミック粉体の他、アルカリ土類金属、遷移金属、希土類元素、ガラス組成物などの副成分を含む。
【００３７】
なお、セラミック粉体の原料を予めボールミルなどによって混合し、乾燥した粉体を仮焼きした後、仮焼きした物を粗粉砕してセラミック粉体としても良い。また、薄いグリーンシートを形成するためには、グリーンシート厚みよりも小さい粒子径のセラミック粉体を使用することが望ましい。
【００３８】
次に、セラミック粉体、溶剤、分散剤、可塑剤、バインダ、およびその他の成分に対して、ボールミル、ビーズミルなどで混合、分散処理を行い、セラミックスラリーを得る。
【００３９】
溶剤としては、特に限定されないが、グリコール類、アルコール、ケトン類、エステル類、芳香族類などが例示される。
【００４０】
分散剤としては、特に限定されないが、マレイン酸系分散剤、ポリエチレングリコール系分散剤、アリルエーテルコポリマー分散剤が例示される。
【００４１】
可塑剤としては、特に限定されないが、フタル酸エステル、アジピン酸、燐酸エステル、グリコール類などが例示される。
【００４２】
バインダとしては、特に限定されないが、アクリル樹脂、ポリビニルブチラール樹脂、ポリビニルアセタール樹脂、エチルセルロース樹脂などが例示いられる。
【００４３】
（内部電極層）
図１の内部電極層１２は、内部電極層用ペーストを、所定のパターン状に成形し、焼成することによって得られる。内部電極層用ペーストは、導電性粉末、溶剤、分散剤、可塑剤、バインダ、添加物粉末などを、ボールミルなどで混練し、スラリー化することによって得られる。
【００４４】
導電性粉末としては、特に限定されないが、好ましくは、卑金属であるＮｉまたはＮｉ合金を用いる。Ｎｉ合金としては、Ｍｎ、Ｃｒ、Ｃｏ、Ａｌ、Ｒｕ、Ｒｈ、Ｔａ、Ｒｅ、Ｏｓ、Ｉｒ、Ｐｔ及びＷなどから選ばれる１種以上とＮｉとの合金が例示される。これらの合金中のＮｉ含有量は通常、９５重量％以上である。なお、ＮｉまたはＮｉ合金中には、Ｐ、Ｃ、Ｎｂ、Ｆｅ、Ｃｌ、Ｂ、Ｌｉ、Ｎａ、Ｋ、Ｆ、Ｓ等の各種微量成分が０．１重量％以下程度含まれていてもよい。また、導電性粉末として、ＮｉあるいはＮｉ合金と、ＣｕあるいはＣｕ合金との混合物なども用いられる。
【００４５】
溶剤としては、特に限定されないが、ターピネオール、ブチルカルビトール、ケロシン、アセトン、イソボニルアセテートなどが例示される。
【００４６】
分散剤としては、特に限定されないが、マレイン酸系分散剤、ポリエチレングリコール系分散剤、アリルエーテルコポリマー分散剤が例示される。
【００４７】
可塑剤としては、特に限定されないが、フタル酸エステル、アジピン酸、燐酸エステル、グリコール類などが例示される。
【００４８】
バインダとしては、特に限定されないが、アクリル樹脂、ポリビニルブチラール樹脂、ポリビニルアセタール樹脂、エチルセルロース樹脂などが例示される。
【００４９】
添加物粉末としては、グリーンシートに含まれるセラミック粉末と同じ組成の化合物が、共材として含まれる。共材は、焼成過程において導電性粉末の焼結を抑制する。
【００５０】
（余白パターン層）
余白パターン層は、通常、グリーンシートと同じ材質で構成される。また、余白パターン層は、内部電極層あるいはグリーンシートと同様の方法によって作製することができる。
【００５１】
（剥離層）
剥離層は、剥離層用ペーストをシート状に塗布することによって得られる。剥離層用ペーストは、セラミック粉体を含有する。剥離層に含有されるセラミック粉体は、グリーンシートに含まれるものと実質的に同じ組成とすることが好ましい。また、この剥離層用ペーストは、セラミック粉体以外に、有機ビヒクル（有機溶剤とバインダとの混合物）、可塑剤、離型剤、分散剤等を含んでも良い。剥離層用ペーストにおける不揮発分濃度は、好ましくは１〜１０[重量％]とする。
【００５２】
有機ビヒクルに含まれる溶剤としては、好ましくは、エチルアルコール、メチルエチルケトン、メチルイソブチルケトン、プロパノール、キシレン、およびトルエンのうち、１種以上を用いる。
【００５３】
有機ビヒクルに含まれるバインダとしては、支持シート上に良好に形成可能な樹脂であれば特に限定されないが、たとえば、アクリル樹脂、ブチラール樹脂、アセタール樹脂、エポキシ樹脂、ポリオレフィン、ポリウレタン、ポリスチレン、または、これらの共重合体などが挙げられる。なかでも、支持シートとの親和性の観点より、アクリル樹脂、ブチラール樹脂、アセタール樹脂およびエポキシ樹脂から選ばれる１種または２種以上を使用することが好ましい。剥離層中にこれらのバインダ樹脂を含有させることで、剥離層の強度改善や電極はじきの改善効果が特に大きく、剥離層上への電極層の形成を、より高精度に行うことができる。
【００５４】
アクリル樹脂としては、アクリル酸エステル（たとえば、アクリル酸メチル、アクリル酸エチルなど）およびメタクリル酸エステル（たとえば、メタクリル酸メチル、メタクリル酸エチル、メタクリル酸グリシジルなど）の単独重合体やこれらの共重合体などが使用できる。
【００５５】
ブチラール樹脂としては、たとえば、ポリビニルブチラールなどが挙げらる。ポリビニルブチラールの重合度およびブチラール化度は、特に限定されないが、通常、重合度は１０００〜３６００程度、ブチラール化度は６３〜７７[％]程度とする。
【００５６】
アセタール樹脂としては、たとえば、ポリビニルアセタールなどが挙げらる。ポリビニルアセタールの重合度は、特に限定されないが、通常、重合度は１０００〜３６００程度、好ましくは、２０００〜３６００重合度とする。ポリビニルアセタールのアセタール化度は、特に限定されないが、通常、６２〜７４[％]程度、好ましくは、６６〜７４[％]とする。アセタール樹脂は、比較的高い強度を有するため、好適に用いることができる。
【００５７】
剥離層におけるバインダの含有量は、特に限定されないが、バインダの含有量は、セラミック粉体１００重量部に対して、好ましくは１２〜５０重量部とする。
【００５８】
剥離層のための可塑剤としては、特に限定されないが、たとえばフタル酸ジオクチルなどのフタル酸エステル、アジピン酸、燐酸エステル、グリコール類などが例示される。剥離層に含まれる可塑剤は、グリーンシートに含まれる可塑剤と同じでも異なっていても良い。
【００５９】
剥離層における可塑剤の含有量は、バインダ１００重量部に対して、０〜２００重量部、好ましくは１０〜１００重量部とする。
【００６０】
剥離層が含む離型剤としては、特に限定されないが、たとえばパラフィン、ワックス、シリコーン油などが例示される。
【００６１】
剥離層における離型剤の含有量は、バインダ１００重量部に対して、０〜１００重量部、好ましくは２〜５０重量部、さらに好ましくは５〜２０重量部とする。
【００６２】
分散剤としては、特に限定されないが、マレイン酸系分散剤、ポリエチレングリコール系分散剤、アリルエーテルコポリマー分散剤が例示される。剥離層における分散剤の含有量は、セラミック粉末１００重量部に対して、好ましくは、１〜３重量部とする。
【００６３】
剥離層を形成する際に使用される溶剤としては、特に限定されず、たとえば、アルコール、アセトン、メチルエチルケトン（ＭＥＫ）、ミネラルスピリット、トルエン、キシレン、酢酸エチル、ステアリン酸ブチルなどの有機溶剤が用いられる。
【００６４】
（接着層）
接着層用ペーストは、有機ビヒクルと可塑剤とを含有する。有機ビヒクルは、バインダ樹脂と溶剤とを含有する。
【００６５】
バインダ樹脂としては、アクリル系樹脂、ブチラール系樹脂のいずれかのバインダ樹脂を含むことが好ましい。
【００６６】
溶剤は、特に限定されず、ターピネオール、アルコール、ブチルカルビトール、アセトン、メチルエチルケトン（ＭＥＫ）、トルエン、キシレン、酢酸エチル、ステアリン酸ブチル、イソボニルアセテートなどの通常の有機溶剤が用いられる。
【００６７】
可塑剤としては、フタル酸ジメチル（ＤＭＰ）、フタル酸ジエチル（ＤＥＰ）、フタル酸ジ−２−エチルヘキシル（ＤＯＰ）、及びフタル酸ブチルベンジル（ＢＢＰ）のいずれかのフタル酸エステル系可塑剤を用いることが好ましい。
【００６８】
バインダ樹脂１００重量部に対して、可塑剤が、好ましくは、１０〜１００重量部含まれる。また、溶剤１００重量部に対して、バインダ樹脂は、好ましくは、０．５〜５重量部含まれる。
【００６９】
接着層用ペーストには、グリーンシートに含まれるセラミック粉末と同じ組成のセラミック粉末が含まれていても良い。さらに、接着層用ペーストには、イミダゾリン系帯電除剤などの帯電除剤が含まれていても良い。セラミック粉末としては、複合酸化物や酸化物となる各種化合物、たとえば炭酸塩、硝酸塩、水酸化物、有機金属化合物などから適宜選択され、混合して用いることができる。
【００７０】
接着層用ペーストは、上記各成分を、ボールミルなどで混練し、スラリー化することにより形成することができる。
【００７１】
（支持シート）
支持シートの材質は、剥離時の適当な柔軟性と、支持体としての剛性とを持つものであれば特に限定されないが、通常、ポリエチレンテレフタレート（ＰＥＴ）などのポリエステルフィルムなどが好ましく用いられる。支持シートの厚さは、特に限定されないが、通常、５〜１００[μｍ]である。
【００７２】
次に、本実施形態に係る積層セラミックコンデンサの製造方法について説明する。本実施形態に係る製造方法では、図２に示すように、まず、ステップＳ１にて、内部電極層を形成する。次に、ステップＳ２にて、内部電極層に対する加圧処理を行う。次に、ステップＳ３にて、グリーンシートを形成して、積層体ユニットＵｄを得る。次に、ステップＳ４にて、複数の積層体ユニットＵｄを積層、プレスし、それを切断して、グリーンチップを得る。次に、ステップＳ５にて、グリーンチップを脱バインダ、焼成、アニールする。以下、各ステップを詳細に説明する。
【００７３】
内部電極層の形成（ステップＳ１）
まず、図３（ａ）に示すように、第１支持シート２０の表面に剥離層用ペーストを塗布して、剥離層２２を形成する。次に、図３（ｂ）に示すように、剥離層２２の表面に内部電極層用ペーストを塗布して、内部電極層１２を形成する。また、剥離層２２の表面において内部電極層１２が形成されていない部分には、内部電極層１２と実質的に同じ厚みの余白パターン層２４を形成する。このようにして積層体ユニットＵａが得られる。
【００７４】
剥離層２２の形成方法としては、特に限定されないが、きわめて薄く形成する必要があるために、たとえばワイヤーバーコーター、またはダイコーターを用いる塗布方法が好ましい。剥離層２２は、塗布後に、好ましくは、乾燥温度５０〜１００[℃]、乾燥時間１〜１０分の条件で乾燥される。
【００７５】
剥離層２２の厚みは、好ましくは、０．０１〜０．５０[μｍ]、より好ましくは０．０５〜０．２０[μｍ]とする。
【００７６】
剥離層２２の厚みが薄すぎたり、あるいは厚すぎたりすると、剥離層２２の本来の効果が小さくなる。
【００７７】
内部電極層１２の厚みは、好ましくは、１．０[μｍ]以下とする。
【００７８】
内部電極層１２の形成方法としては、層を均一に形成できる方法であれば特に限定されず、内部電極層用ペーストを用いたスクリーン印刷法、あるいはグラビア印刷法などの厚膜形成方法、あるいは蒸着、スパッタリングなどの薄膜法が例示される。本実施形態では、好ましくは、スクリーン印刷法を用いる。
【００７９】
余白パターン層２４も、内部電極層１２と同様の方法で形成する。余白パターン層２４の厚さは、内部電極層１２と同程度とする。内部電極層１２と同じ厚みの余白パターン層２４を形成することによって、内部電極層１２と、内部電極層１２が形成されていない部分との段差が解消することができる。その結果、グリーンシートと、内部電極層および余白パターン層とを交互に積層して得られる積層体において、層間の密着不良を防止できる。
【００８０】
加圧処理（ステップＳ２）
１．０[μｍ]以下の薄い内部電極層１２を形成すると、図３（ｂ）に示すように、内部電極層１２の縁部において、角立ち２６が形成される。この角立ち２６を平坦化するために、内部電極層１２および余白パターン層２４の表面を加圧処理する。
【００８１】
なお、内部電極層１２の縁部とは、内部電極層１２の端部から内部への距離Ｌが、０．５[ｍｍ]以内である領域を意味する。一方、距離Ｌが、０．５[ｍｍ]より大きい領域（角立ちの無い領域）を平坦部と呼ぶ。加圧処理においては、内部電極層１２の平坦部に対する角立ち２６の高さＨが、好ましくは、０．３[μｍ]以下、より好ましくは、０．２[μｍ]以下になるように、内部電極層１２および余白パターン層２４の表面を平滑化する。
【００８２】
加圧処理の方法は、特に限定されないが、本実施形態では、好ましくは、カレンダロールを用いて加圧処理を行う。図４にカレンダロールを用いた加圧装置の概略図を示す。
【００８３】
ロール状に巻かれた積層体ユニットＵａ、および第２支持シート２８（相紙ＰＥＴフィルム）は、滑車３０を経て、カレンダロール３６、３８の方向（ａ方向）へ繰り出される。
【００８４】
積層体ユニットＵａの表面３２側には、内部電極層１２および余白パターン層２４が位置し、裏面３４側には、第１支持シート２０が位置する。
【００８５】
第２支持シート２８の厚さは、好ましくは、６．０〜２０[μｍ]である。
【００８６】
カレンダロール３６、３８は、それぞれ反時計回り方向ｂ、時計回り方向ｃに回転し、積層体ユニットＵａおよび第２支持シート２８を、カレンダロール３６、３８の間に挟み込んで加圧する。加圧においては、内部電極層１２および余白パターン層２４の表面３２に、第２支持シート２８を接触させる。すなわち、第２支持シート２８を介して、内部電極層１２および余白パターン層２４の表面を加圧処理する。
【００８７】
なお、カレンダロール３６、３８には、圧力調節機構（図中省略）が備わっている。この圧力調節機構を用いて加圧処理における加圧力（線圧力）を適宜調整できる。
【００８８】
また、カレンダーロール３６、３８それぞれのロール面（積層体ユニットＵａ、第２支持シート３０と接触する面）には、加熱機構（図中省略）が備わっている。この加熱機構により、ロール面を加熱した状態で加圧処理を行うことができる。
【００８９】
加圧処理後の積層体ユニットＵａおよび第２支持シート２８は、一体となった状態で巻取りロール４２の方向（ｄ方向）へ繰り出され、滑車４０を経て、巻取りロール４２に巻き取られる。
【００９０】
図４に示す加圧処理後、巻き取りロール４２は、接着層形成工程に送られる。接着層形成工程では、まず、巻き取りロール４２から、一体となった積層体ユニットＵａおよび第２支持シート２８を繰り出し、積層体ユニットＵａの表面３２から、第２支持シート２８を剥離する。第２支持シート２８を剥離した後の積層体ユニットＵａにおいては、図５（ａ）に示すように、内部電極層１２における角立ちが平坦化されている。
【００９１】
次に、平坦化された内部電極層１２および余白パターン層２４の表面に、接着層を形成を形成する。接着層の形成方法は、特に限定されないが、好ましくは、転写法を用いる。
【００９２】
まず、図５（ａ）に示すように、支持シート５０の表面に接着層用ペーストを塗布し、接着層５２を形成する。
【００９３】
接着層５２の平均厚みは、好ましくは０．２[μｍ]以下、より好ましくは０．１[μｍ]以下である。
【００９４】
次に、図５（ｂ）に示すように、支持シート５０の表面に形成された接着層５２を、内部電極層１２および余白パターン層２４の表面に転写する。
【００９５】
転写後、支持シート５０を、接着層５２から剥離することによって、図５（ｃ）に示す積層体ユニットＵｂが得られる。
【００９６】
グリーンシートの形成（ステップＳ３）
次に、積層体ユニットＵｂにおける接着層５２の表面に、グリーンシートを形成する。グリーンシートの形成方法は、特に限定されないが、好ましくは、転写法を用いる。
【００９７】
まず、図６（ａ）に示すように、セラミックスラリーを、支持シート５０上にシート状に成形することによって、グリーンシート５６が得られる。
【００９８】
グリーンシート５６の厚さは、特に限定されないが、好ましくは、０．１〜１．０[μｍ]である。
【００９９】
グリーンシート５６の厚さが厚すぎると、コンデンサの取得容量が少なくなり、高容量化に適さない。グリーンシート５６の厚さが薄すぎると、誘電体層を均一に形成し難く、短絡不良が生じやすい傾向がある。
【０１００】
次に、図６（ｂ）に示すように、グリーンシート５６を、接着層５２の表面に転写する。
【０１０１】
転写後、支持シート５０を、グリーンシート５６から剥離することによって、図６（ｃ）に示す積層体ユニットＵｃが得られる。
【０１０２】
次に、図７（ａ）に示すように、支持シート５０の表面に形成された接着層５２を、積層体ユニットＵｃにおけるグリーンシート５６の表面に転写する。その結果、図７（ｂ）に示す積層体ユニットＵｄが得られる。
【０１０３】
積層体ユニットＵｄの積層、プレス、切断（ステップＳ４）
次に、積層体ユニットＵｄから、第１支持シート２０および支持シート５０を剥離する。
【０１０４】
次に、積層体ユニットＵｄを複数積層し、得られた積層体の上面および／または下面に、内部電極層の形成されていない外層用のグリーンシートを積層することによって、最終的な積層体が得られる。
【０１０５】
次に、積層体に対して加熱、加圧処理を行う。その後、積層体を所定サイズに切断し、グリーンチップを形成する。なお、加熱温度は、好ましくは、４０〜１００[℃]とし、加圧力は、好ましくは１０〜２００[ＭＰａ]とする。
【０１０６】
グリーンチップの脱バインダ、焼成、アニール（ステップＳ５）
得られたグリーンチップに対して、脱バインダ処理、焼成処理、およびアニール処理を行い、図１のコンデンサ素子本体４（焼結体）が得られる。
【０１０７】
次に、コンデンサ素子本体４に、外部電極用ペーストを印刷または転写したものを焼成することによって、図１の外部電極６、８を形成する。
【０１０８】
外部電極６、８としては、通常、Ｎｉ，Ｐｄ，Ａｇ，Ａｕ，Ｃｕ，Ｐｔ，Ｒｈ，Ｒｕ，Ｉｒ等の少なくとも１種又はそれらの合金等を用いる。外部電極６、８の厚さは用途に応じて適時決定されればよいが、通常１０〜２００[μｍ]程度である。外部電極用ペーストは、上記した内部電極層用ペーストと同様にして調製すればよい。
【０１０９】
このようにして、図１の積層セラミックコンデンサ２が完成する。得られた積層セラミックコンデンサ２は、ハンダ付等によりプリント基板上などに実装され、各種電子機器等に使用される。
【０１１０】
本実施形態では、図３（ｂ）の内部電極層１２を加圧処理することによって、内部電極層１２の角立ち２６を平坦化する。その結果、図５（ａ）に示すように、表面が平滑で、厚さが均一な内部電極層１２を得ることができる。そして、内部電極層１２の表面を平滑化した後で、図６（ａ）のグリーンシート５６を、内部電極層１２および余白パターン層２４の表面に転写する。または、内部電極層１２の表面を平滑化した後で、その表面にセラミックスラリー（誘電体ペースト）を直接塗布することにより、グリーンシート５６を形成してもよい。その結果、内部電極層１２および余白パターン層２４と、グリーンシート５６との間の密着不良を防止できる。その結果、積層体におけるスタック力および剥離強度が向上する。また、コンデンサのショート不良を防止することができる。
【０１１１】
さらに、図３（ｂ）の内部電極層１２を加圧処理することによって、内部電極層１２の乾燥密度が向上する。その結果、グリーンチップ焼成後に、内部電極層１２に途切れが生じることを防止できる。その結果、コンデンサの電極被覆率および静電容量が向上する。
【０１１２】
本実施形態では、図４に示すように、積層体ユニットＵａの表面３２に、第２支持シート２８を接触させ、第２支持シート２８を介して、積層体ユニットＵａの表面３２を加圧処理する。第２支持シート２８なしで、積層体ユニットＵａの表面の表面３２を直接加圧すると、図３（ｂ）の内部電極層１２（の一部）が、図４のカレンダロール３６のロール面と強く密着する傾向があるが、第２支持シート２８を用いることによって、この密着を防止できる。その結果、加圧時に、図３（ｂ）の内部電極層１２および余白パターン層２４（の一部）が、第１支持シート２０から剥がれて浮き上がることを防止できる。また、加圧時に、内部電極層１２および余白パターン層２４（の一部）が、図４のカレンダロール３６に張り付くことがなく、内部電極層１２または余白パターン層２４（の一部）が欠落することを防止できる。その結果、コンデンサの電極被覆率および静電容量が向上する。
【０１１３】
本実施形態では、好ましくは、図４の第２支持シート２８に表面処理を施し、軽剥離な状態にする。
【０１１４】
軽剥離とは、支持シートの表面から、グリーンシート、内部電極層、または余白パターン層などが剥離し易いことを意味する。一方、重剥離とは、支持シートの表面から、グリーンシート、内部電極層、または余白パターン層などが剥離し難いことを意味する。支持シートの剥離性は、テープ剥離力によって識別する。テープ剥離力の測定では、まず、グリーンシートの形成された支持シートを、支持シートが上を向く状態で設置する。そして支持シートの端に、所定の粘着力を有する粘着テープを貼り付ける。この粘着テープを、支持体の上方向に引き上げて、グリーンシートから支持シートを剥離させる際に要する力を測定する。この力を、粘着テープの幅で除した値がテープ剥離力である。テープ剥離力が、２５[ｍＮ／ｃｍ]未満の支持シートは軽剥離であり、テープ剥離力が、２５[ｍＮ／ｃｍ]以上の支持シートは重剥離である。
【０１１５】
本実施形態では、図３（ｂ）の第１支持シート２０の表面に形成された内部電極層１２および余白パターン層２４と、図４の第２支持シート２８とを接触させた状態で、加圧処理を行う。そして、加圧処理後に、内部電極層１２および余白パターン層２４から、第２支持シート２８を剥離させる。第２支持シート２８は軽剥離であるため、その表面から内部電極層１２および余白パターン層２４が容易に剥離する。その結果、第１支持シート２０から、内部電極層１２あるいは余白パターン層２４の一部が剥離することを防止できる。また、第２支持シート２８の剥離後、内部電極層１２あるいは余白パターン層２４の一部が、第２支持シート２８の表面に張り付くことを防止できる。
【０１１６】
重剥離な第２支持シート２８を用いると、加圧時に、第２支持シート２８と、内部電極層１２および余白パターン層２４が強く密着する傾向があるが、軽剥離な第２支持シート２８を用いることによって、この密着を防止できる。その結果、内部電極層１２および余白パターン層２４から、第２支持シート２８を剥離させた後に、内部電極層１２あるいは余白パターン層２４の一部が、第２支持シート２８の表面に張り付くことを防止できる。すなわち、第２支持シート２８の剥離の際に、内部電極層１２あるいは余白パターン層２４が破損することを防止できる。
【０１１７】
本実施形態では、図３（ｂ）の第１支持シート２０と、内部電極層１２および余白パターン層２４との間に剥離層２２が介するため、内部電極層１２および余白パターン層２４から、第１支持シート２０を容易に剥離することができる。よって、第１支持シート２０の剥離後に、内部電極層１２または余白パターン層２４の一部が、第１支持シート２０の表面に貼り付くことを防止できる。また、剥離層２２の表面に内部電極層１２を形成することによって、電極はじきを防止し、内部電極層１２を、所定のパターン状に高精度に形成することができる。その結果、コンデンサの電極被覆率や静電容量が向上する。
【０１１８】
本実施形態では、図３（ｂ）の内部電極層１２および余白パターン層２４の表面を、好ましくは、０．５１×１０４[Ｎ／ｃｍ]以上１．９７×１０４[Ｎ／ｃｍ]未満、より好ましくは、１．００×１０４〜１．７７×１０４[Ｎ／ｃｍ]の線圧力で加圧する。
【０１１９】
線圧力を上記の範囲に調節ことによって、内部電極層１２の角立ち２６が平坦化し、また、内部電極層１２の乾燥密度が向上する。線圧力が小さ過ぎると、角立ちを充分に平坦化する効果が小さくなる。また、線圧力が小さ過ぎると、内部電極層１２の乾燥密度を向上させる効果が小さくなる。一方、線圧力が大き過ぎると、第１支持シート２０、内部電極層１２、あるいは余白パターン層２４に皺が生じる恐れがある。皺によって、積層体の積層ズレ、コンデンサのショート不良、静電容量の低下が生じる恐れがある。
【０１２０】
本実施形態では、図４のカレンダロール３６、３８を、好ましくは、室温以上８０[℃]未満に加熱した状態で、加圧処理を行う。
【０１２１】
カレンダーロール３６、３８のロール面を、上記の範囲の温度に加熱した状態で、図３（ｂ）の内部電極層１２を加圧処理することによって、内部電極層１２が加熱されて、内部電極層１２の成形性が向上する。その結果、角立ち２６を容易に平坦化することができる。ロール面の温度が低すぎると、角立ち２６を平坦化する効果が小さくなる。一方、ロール面の温度が高過ぎると、第１支持シート２０、および図４の第２支持シート２８として用いるＰＥＴフィルムが、劣化、変形してしまう恐れがある。
【０１２２】
本実施形態においては、図３（ｂ）の内部電極層１２の厚さが１．０[μｍ]以下であっても、内部電極層１２を平滑化し、かつ高密度化することが可能となる。内部電極層１２を薄層化すると、角立ち２６が顕著になる傾向にある。また、内部電極層１２の薄層化を進めると、内部電極層１２の乾燥密度が低下する傾向がある。しかし、本実施形態に係る製造方法によって、角立ち２６を平坦化することができ、また、内部電極層１２の乾燥密度が向上させることができる。
【０１２３】
以上、本発明の実施形態について説明してきたが、本発明は、上述した実施形態に何等限定されるものではなく、本発明の要旨を逸脱しない範囲内において種々に改変することができる。
【０１２４】
例えば、図３（ｂ）の剥離層２２を介することなく、第１支持シート２０の表面に、内部電極層１２を直接形成してもよい。この場合も、内部電極層１２の表面を加圧処理することによって、内部電極層１２の角立ち２６を平坦化し、内部電極層１２の表面を平滑化することができる。その結果、内部電極層１２の厚みを均一にし、積層体におけるスタック力、剥離強度が向上する。また、内部電極層１２を加圧することによって、内部電極層１２の乾燥密度が向上する。その結果、コンデンサにおける電極被覆率が向上する。なお、第１支持シート２０の表面に、内部電極層１２を直接形成する場合、第１支持シート２０に表面処理を施し、第１支持シート２０の表面に、剥離層２２と同様の機能をもたせることが好ましい。
【０１２５】
また、図４の第２支持シート２８を介することなく、積層体ユニットＵａの表面３２をカレンダロール３６で直接加圧処理してもよい。この場合、カレンダロール３６のロール面に表面処理を施し、ロール面を軽剥離な状態とすることが好ましい。その結果、加圧後、ロール面から積層体ユニットＵａが容易に剥離する。よって、加圧後に、図３（ｂ）の第１支持シート２０から内部電極層１２の一部が、図４のカレンダロール３６のロール面に貼り付くことを防止できる。
【０１２６】
上述した実施形態では、本発明に係る電子部品として積層セラミックコンデンサを例示したが、本発明に係る電子部品としては、積層セラミックコンデンサに限定されず、上記の製造方法を用いるものであれば何でも良い。電子部品としては、チップバリスタ、その他の表面実装（ＳＭＤ）チップ型電子部品が例示される。
【実施例】
【０１２７】
以下、本発明を、さらに詳細な実施例に基づき説明するが、本発明は、これら実施例に限定されない。
【０１２８】
試料１
（剥離層の形成）
セラミック粉末、有機ビヒクル、可塑剤、分散剤を混合して、剥離層用ペーストを得た。
【０１２９】
有機ビヒクルに含まれるバインダとしては、ブチラール系バインダを用いた。セラミック粉末１００重量部に対するバインダの含有量を、４０重量部とした。
【０１３０】
可塑剤としては、フタル酸ジオクチル（ＤＯＰ）を用いた。セラミック粉末１００重量部に対する可塑剤の含有量は、１５重量部とした。
【０１３１】
分散剤としては、ポリエチレングリコール系分散剤を用いた。セラミック粉末１００重量部に対する分散剤の含有量を、１．０重量部とした。
【０１３２】
次に、図３（ａ）に示すように、この剥離層用ペーストを、ドクターブレード方式によって、比較的重剥離なＰＥＴフィルム（第１支持シート２０）上に塗布して、剥離層２２を形成した。なお、乾燥後の剥離層２２の厚みは、０．２[μｍ]であり、ＰＥＴフィルムの厚さは、３８[μｍ]であった。
【０１３３】
（内部電極層の形成）
次に、Ｎｉ粉末、溶剤、分散剤、可塑剤、ブチラール系バインダ、添加物粉末などを所定の割合で配合したものを、ロールにより混練して、内部電極層用ペーストを得た。
【０１３４】
次に、図３（ｂ）に示すように、この内部電極層用ペーストを、ＰＥＴフィルム上に形成された剥離層２２の表面に、所定のパターンで印刷して、内部電極層１２を得た。なお、乾燥後の内部電極層１２の厚みは、１．０[μｍ]であった。
【０１３５】
（余白パターン層の形成）
次に、ＢａＴｉＯ３等の粉末を所定の割合で混合し、乾燥させて誘電体原料を得た。次に、誘電体原料と、溶剤、有機ビヒクル、可塑剤等を所定の割合で配合したものを、ボールミルで混合して、誘電体層用ペーストを得た。なお、有機ビヒクルに含まれるバインダとしては、ブチラール系バインダを用いた。
【０１３６】
次に、内部電極層１２の形成された剥離層２２の表面において、内部電極層１２の形成されていない部分に、誘電体層用ペーストを印刷して、余白パターン層２４を形成した。
【０１３７】
（カレンダロールによる加圧処理）
次に、図４に示すカレンダロール３６、３８を用いて、内部電極層１２および余白パターン層２４の表面を加圧処理した。なお、加圧処理においては、内部電極層１２および余白パターン層２４の表面に、相紙ＰＥＴフィルム（第２支持シート２８）を接触させ、相紙ＰＥＴフィルムを介して、内部電極層１２および余白パターン層２４の表面を加圧した。なお、加圧処理における線圧力は、１．４８×１０４[Ｎ／ｃｍ]、処理速度は、１０[ｍ／分]、カレンダロールの温度は室温であった。
【０１３８】
（接着層の転写）
次に、所定量のブチラール系バインダ樹脂および可塑剤を、所定量の溶剤に加えて溶解し、接着層用ペーストを得た。次に、図５（ａ）に示すように、この接着層用ペーストを、バーコータ法により、比較的軽剥離なＰＥＴフィルム（支持シート５０）上に塗布して、接着層５２を形成した。なお、乾燥後の接着層５２の厚みは、０．２[μｍ]以下であった。
【０１３９】
次に、図５（ｂ）に示すように、ＰＥＴフィルム上に形成した接着層５２を、加圧処理後の内部電極層１２および余白パターン層２４の表面に転写した。転写においては、１２７．４[Ｎ／ｃｍ２]の圧力で、接着層５２を、内部電極層１２および余白パターン層２４の表面にプレスした。転写速度は、２．０[ｍ／分]であった。接着層５２を８０[℃]に加熱した状態で転写した。
【０１４０】
（グリーンシートの転写）
次に、図６（ａ）に示すように、誘電体層用ペーストを、ドクターブレード法により、比較的軽剥離なＰＥＴフィルム（支持シート５０）上に塗布して、グリーンシート５６を形成した。なお、乾燥後のグリーンシートの厚みは、１．０[μｍ]であった。
【０１４１】
次に、図６（ｂ）に示すように、ＰＥＴフィルム（支持シート５０）上に形成したグリーンシート５６を、転写後の接着層５２の表面に転写した。なお、転写においては、１２７．４[Ｎ／ｃｍ２]の圧力で、グリーンシート５６を、接着層５２の表面にプレスした。転写速度は、２．０[ｍ／分]であった。グリーンシート５６を８０[℃]に加熱した状態で転写した。
【０１４２】
次に、図７（ａ）に示すように、ＰＥＴフィルム上に形成した接着層５２を、グリーンシート５６の表面に転写し、図７（ｂ）の積層体ユニットＵｄを得た。転写においては、１２７．４[Ｎ／ｃｍ２]の圧力で、接着層５２を、グリーンシート５６の表面にプレスした。転写速度は、２．０[ｍ／分]であった。接着層５２を８０[℃]に加熱した状態で転写した。
【０１４３】
（積層体ユニットの積層、プレス、切断）
次に、積層体ユニットＵｄから、第１支持シート２０および支持シート５０を剥離した。
【０１４４】
次に、積層体ユニットＵｄを、積層用台紙の上に、所定の回数積層、プレスして、積層体を形成した。なお、積層、プレス工程においては、６０[℃]に加熱した積層体ユニットＵｄを、５８８[Ｎ／ｃｍ２]の圧力でプレスした。
【０１４５】
次に、得られた積層体の上面および／または下面に、内部電極層の形成されていない外層用のグリーンシートを積層し、それを所定のサイズに切断して、グリーンチップを得た。
【０１４６】
（グリーンチップの脱バインダ、焼成、アニール）
次に、グリーンチップに対して、脱バインダ処理、焼成処理、およびアニール処理を行い、焼結体を得た。
【０１４７】
次に、焼結体に、外部電極用ペーストを印刷または転写して焼成し、外部電極を形成した。その結果、試料１の積層セラミックコンデンサを得た。
【０１４８】
試料２〜９
カレンダロールを用いた加圧処理における線圧力を、表１に示す値としたこと以外は、試料１と同じ条件で、試料２〜９の積層体ユニットＵａ（図３（ｂ））を作製した。
【０１４９】
【表１】
2007258643.tif 000003
【０１５０】
試料１０〜１３
乾燥後の剥離層の厚みを、０．１[μｍ]とし、乾燥後の内部電極層および余白パターン層の厚みを、０．６[μｍ]とし、加圧処理におけるカレンダーロールのロール面の温度を、表２に示す値としたこと以外は、試料１と同じ条件で、試料１０〜１３の積層体ユニットＵａ（図３（ｂ））を作製した。
【０１５１】
【表２】
2007258643.tif 000004
【０１５２】
試料１４
加圧処理において、内部電極層および余白パターン層の表面に、相紙ＰＥＴフィルム（第２支持シート）を接触させず、内部電極層および余白パターン層の表面を直接加圧したこと以外は、試料１と同様の条件で、試料１４の積層体ユニットＵａ（図３（ｂ））を作製した。
【０１５３】
比較例１
内部電極層および余白パターン層の表面を加圧処理しなかったこと以外は、試料１と同様の条件で、比較例１の積層セラミックコンデンサを得た。
【０１５４】
比較例２
乾燥後の剥離層の厚みを、０．１[μｍ]とし、乾燥後の内部電極層および余白パターン層の厚みを、０．６[μｍ]とし、内部電極層および余白パターン層に対して加圧処理を行わなかったこと以外は、試料１と同じ条件で、比較例２の積層体ユニットＵａ（図３（ｂ））を作製した。
【０１５５】
評価
（角立ちの高さ、表面粗さの測定）
試料１〜９および比較例１の内部電極層における、角立ちの高さ、および表面粗さを測定した。結果を表１に示す。なお、表１における、算術平均粗さＲａ、最大高さＲｙ、１０点平均粗さＲｚの測定方法は、ＪＩＳ  Ｂ０６０１に基づく。
【０１５６】
表１に示すように、試料１〜８に対する測定結果から、内部電極層および余白パターン層の表面を、０．５１×１０４[Ｎ／ｃｍ]以上１．９７×１０４[Ｎ／ｃｍ]未満の線圧力で加圧することによって、角立ちの高さが小さくなり、表面粗さＲａ、Ｒｙ、Ｒｚの値も小さくなることが確認された。すなわち、上記の範囲の線圧力で加圧処理することによって、内部電極層表面が平滑化されることが確認された。また、試料６〜８の測定結果から、１．００×１０４〜１．７７×１０４[Ｎ／ｃｍ]の線圧力で加圧処理を行うと、角立ちの平坦化、内部電極層表面の平滑化の効果が著しいことが確認された。
【０１５７】
試料９においては、線圧力が大き過ぎたために、ＰＥＴフィルム（第１支持シート）に皺が生じてしまった。
【０１５８】
一方、加圧処理を施さなかった比較例１においては、試料１〜８に比べて、角立ちの高さが高く、内部電極層の表面が粗いことが確認された。
【０１５９】
次に、図８（ａ）に、加圧処理を行った試料１における内部電極層の表面形状図を示す。また、図８（ｂ）に、加圧処理を行わなかった比較例１における内部電極層の表面形状図を示す。図８（ａ）、（ｂ）において、縦方向は、内部電極層表面に対して垂直上向きの方向に対応する。横方向は、内部電極層表面に平行な方向に対応する。領域Ｉは内部電極層、領域Ｂは余白パターン層、領域Ｌは内部電極層の縁部を示す。縁部の幅は０．５[ｍｍ]である。図中のＨは、縁部に形成された角立ちの高さを示す。
【０１６０】
図８（ａ）の試料１では、角立ちの高さＨは、０．２０[μｍ]であった。一方、図８（ｂ）の比較例１では、角立ちの高さＨは、０．３６[μｍ]であった。両者を比較することにより、加圧処理を行うことによって、内部電極層の角立ちが平坦化されることが確認された。
【０１６１】
（カレンダロールの温度と、内部電極層の表面粗さとの関係）
試料１０〜１３および比較例２の内部電極層における、角立ちの高さ、および表面粗さを測定した。結果を表２に示す。
【０１６２】
表２に示すように、カレンダロールを室温以上８０[℃]未満に加熱した状態において加圧処理を行った試料１０、１１においては、カレンダ処理を行わなかった比較例２に比べて、内部電極層の表面粗さが小さいこと（内部電極層の表面が平滑であること）が確認された。一方、試料１２および１３では、カレンダロールを８０[℃]以上に加熱した状態において加圧処理を行った。その結果、試料１２および１３では、内部電極層または余白パターン層の一部が、相紙ＰＥＴフィルムに貼り付いてしまった。試料１２では、内部電極層または余白パターン層が、ＰＥＴフィルム（第１支持シート）から剥離して浮き上がっており、試料１０、１１に比べて、表面粗さが大きかった。試料１３では、相紙ＰＥＴフィルムへの貼り付が顕著で、表面粗さを測定できなかった。
【０１６３】
（浮きの観察）
試料１、１４において、内部電極層および余白パターン層に対して加圧処理を行った後、内部電極層または余白パターン層が、ＰＥＴフィルム（第１支持シート）から剥離して、浮き上がっているか否か（浮きの有無）を調べた。結果を表３に示す。
【０１６４】
【表３】
2007258643.tif 000005
【０１６５】
表３に示すように、内部電極層および余白パターン層の表面に、相紙ＰＥＴフィルム（第２支持シート）を接触させ、相紙ＰＥＴフィルムを介して、内部電極層および余白パターン層の表面を加圧処理した試料１では、浮きは無かった。また、相紙ＰＥＴフィルム無しで、内部電極層および余白パターン層の表面をカレンダロールで直接加圧処理した試料１４でも、浮きはなかった。
【０１６６】
（加圧処理後のカレンダロールの観察）
試料１、１４において、加圧処理を行った後、カレンダロールのロール面を観察した。ロール面に、内部電極層または余白パターン層の一部が貼り付いているか否か（貼り付きの有無）を調べた。結果を表３に示す。
【０１６７】
表３に示すように、内部電極層の表面に、相紙ＰＥＴフィルムを接触させ、相紙ＰＥＴフィルムを介して、内部電極層および余白パターン層の表面を加圧処理した試料１では、貼り付きは無かった。一方、  相紙ＰＥＴフィルムを用いず、内部電極層および余白パターン層の表面を、カレンダロールで直接加圧処理した試料１４では、カレンダロールのロール面に、第１支持シートから剥離した内部電極層および余白パターン層の一部が貼り付いていることが確認された。
【０１６８】
（積層体ユニットＵｃの観察）
図６（ｃ）に示す試料１の積層体ユニットＵｃ、および比較例１の積層体ユニットＵｃの写真を、図９Ａ（ａ）、（ｂ）、（ｃ）に示す。それぞれの写真は、積層体ユニットＵｃを、積層面に対して垂直上方から撮影したものである。図９Ａ（ａ）は、試料１の写真、図９Ａ（ｂ）、（ｃ）は、比較例１の写真である。図９Ａ（ｃ）は、図９Ａ（ｂ）における領域Ｘを拡大した写真である。図中の暗部は、グリーンシートを透して見える内部電極層であり、明部は、グリーンシートを透して見える余白パターン層である。
【０１６９】
図９Ａ（ａ）に示すように、加圧処理によって角立ちを平坦化した試料１では、積層面が平坦であることが確認された。
【０１７０】
一方、図９Ａ（ｃ）に示すように、内部電極層の角立ちを平坦化していない比較例１では、グリーンシートにおいて、角立ちの上方に位置している部位Ｚが、積層面に対して垂直方向に隆起していることが確認された。
【０１７１】
次に、比較例１の積層体ユニットＵｃを、図９Ａ（ｃ）に示す切断面Ｄで切断し、得られた断面を観察した。断面の模式図を図９Ｂに示す。グリーンシート５６における部位Ｚは、内部電極層１２における角立ち２６の上方に位置するため、隆起していることが確認された。また、角立ち２６の周辺部においては、内部電極層１２と、接着層５２とが密着せず、空隙６０が生じていることが確認された。
【０１７２】
（スタック力の測定）
試料１および比較例１の積層体ユニットＵｄ（図７（ｂ））２個に対して、スタック力［Ｎ／ｃｍ２］の測定を行った。スタック力の測定結果（平均値、最大値、および最小値）を表４に示す。
【０１７３】
なお、測定では、インストロン５５４３の引張試験機を用いた。また、スタック力とは、積層体ユニットＵｄにおけるグリーンシートを、内部電極層および余白パターン層から剥離させるために要する力である。スタック力が大きいほど、グリーンシートと、内部電極層および余白パターン層との密着性が良く、両者間における密着不良の部位が少ないことを意味する。
【０１７４】
【表４】
2007258643.tif 000006
【０１７５】
表４に示すように、加圧処理を行った試料１では、加圧処理を行わなかった比較例１に比べて、スタック力の平均値、最大値、および最小値が大きいことが確認された。
【０１７６】
（重量密度の測定）
試料１および比較例１のグリーンチップ３０個に対して、重量密度[ｇ／ｃｍ３]を測定した。測定結果（重量密度の平均値）を表４に示す。
【０１７７】
表４に示すように、加圧処理を行った試料１では、加圧処理を行わなかった比較例１に比べて、グリーンチップの重量密度が高いことが確認された。
【０１７８】
（剥離強度の測定）
試料１および比較例１のグリーンチップ３０個に対して、剥離強度[Ｎ]を測定した。測定結果（剥離強度の平均値）を表４に示す。測定では、グリーンチップに対して、積層面に平行な力を加えた。そして、グリーンチップの層間に剥離を生じさせるために要した力を測定し、これを剥離強度とした。
【０１７９】
表４に示すように、加圧処理を行った試料１では、加圧処理を行わなかった比較例１に比べて、グリーンチップの剥離強度が高いことが確認された。
【０１８０】
（電極被覆率の測定）
試料１および比較例１の焼結体３０個の切断面に対して、金属顕微鏡による観察を行い、電極被覆率を測定した。結果（電極被覆率の平均値）を表５に示す。測定では、まず、各焼結体を積層方向に垂直な面で切断し、その切断面を研磨した。次に、その研磨面の金属顕微鏡写真を撮影した。研磨面の金属顕微鏡写真において、内部電極層は線分状に観察される。また、内部電極層の欠落部分は、線分の途切れとして観察される。顕微鏡写真の視野長さにおいて、内部電極層に対応する線分の長さの合計値が占める割合を、電極被覆率（％）とした。
【０１８１】
【表５】
2007258643.tif 000007
【０１８２】
表５に示すように、加圧処理を行った試料１では、加圧処理を行わなかった比較例１に比べて、焼結体の電極被覆率が高いことが確認された。
【０１８３】
（内部電極層の厚みの測定）
試料１の焼結体３０個を、積層方向に垂直な面で切断した。その切断面を観察し、内部電極層の厚さｔ[μｍ]、および厚さｔのばらつきσ（標準偏差）を測定した。結果（ｔ、σそれぞれの平均値）を表５に示す。
【０１８４】
表５に示すように、加圧処理を行った試料１では、加圧処理を行わなかった比較例１に比べて、内部電極層が薄いことが確認された。また、加圧処理を行った試料１では、加圧処理を行わなかった比較例１に比べて、内部電極層の厚さにばらつきがないこと（内部電極層の厚さが均一であること）が確認された。
【図面の簡単な説明】
【０１８５】
【図１】図１は、本発明の一実施形態に係る積層セラミックコンデンサの概略断面図である。
【図２】図２は、本発明の一実施形態に係る、積層セラミックコンデンサの製造方法の工程概略図である。
【図３】図３は、本発明の一実施形態に係る、積層体ユニットの作製方法を示す要部断面図である。
【図４】図４は、本発明の一実施形態に係る、加圧装置（カレンダロール）の概略図である。
【図５】図５は、本発明の一実施形態に係る、積層体ユニットの作製方法を示す要部断面図である。
【図６】図６は、本発明の一実施形態に係る、積層体ユニットの作製方法を示す要部断面図である。
【図７】図７は、本発明の一実施形態に係る、積層体ユニットの作製方法を示す要部断面図である。
【図８】図８は、本発明の実施例および比較例に係る、内部電極層の表面形状を表す図である。
【図９Ａ】図９Ａは、本発明の実施例および比較例に係る、積層体ユニットの写真である。
【図９Ｂ】図９Ｂは、本発明の比較例に係る、積層体ユニットの断面模式図である。
【符号の説明】
【０１８６】
２…  積層セラミックコンデンサ
４…  素子本体
６，８…  外部電極
１０…  誘電体層
１２…  内部電極層
２０…  第１支持シート
２２…  剥離層
２４…  余白パターン層
２６…  角立ち
２８…  第２支持シート
３６、３８…  カレンダロール
５６…  グリーンシート
【図１】
2007258643.tif 000008
【図２】
2007258643.tif 000009
【図３】
2007258643.tif 000010
【図４】
2007258643.tif 000011
【図５】
2007258643.tif 000012
【図６】
2007258643.tif 000013
【図７】
2007258643.tif 000014
【図９Ｂ】
2007258643.tif 000015
【図８】
2007258643.tif 000016
【図９Ａ】
2007258643.tif 000017